(57)【要約】【課題】良好な耐溝底割れ性能を維持しつつ、グリップ性能、耐摩耗性、耐ブロック欠け性能を改善できる二輪車用タイヤのトレッド用ゴム組成物、及びこれを用いた二輪車用タイヤを提供する。  【解決手段】ゴム成分１００質量部に対して、結晶化された結晶化カーボンブラックを１〜５０質量部含む二輪車用タイヤのトレッド用ゴム組成物に関する。【選択図】なし【特許請求の範囲】
【請求項１】
ゴム成分１００質量部に対して、結晶化された結晶化カーボンブラックを１〜５０質量部含む二輪車用タイヤのトレッド用ゴム組成物。
【請求項２】
結晶化カーボンブラック及び非結晶化カーボンブラックの合計含有量と、可塑剤成分の含有量が以下の式を満たす請求項１記載の二輪車用タイヤのトレッド用ゴム組成物。
１．２＜結晶化カーボンブラック及び非結晶化カーボンブラックの合計含有量／可塑剤成分の含有量＜５．０
【請求項３】
液状ジエン系重合体を含む請求項１又は２記載の二輪車用タイヤのトレッド用ゴム組成物。
【請求項４】
チウラム系加硫促進剤を含む請求項１〜３のいずれかに記載の二輪車用タイヤのトレッド用ゴム組成物。
【請求項５】
結晶化カーボンブラックは、窒素吸着比表面積（ＮＳＡ）が８０〜１２０ｍ２／ｇ、オイル吸収量（ＯＡＮ）が５０〜１１５ｃｍ３／１００ｇである請求項１〜４のいずれかに記載の二輪車用タイヤのトレッド用ゴム組成物。
【請求項６】
結晶化カーボンブラックは、ｐＨが６．０〜１２．０である請求項１〜５のいずれかに記載の二輪車用タイヤのトレッド用ゴム組成物。
【請求項７】
結晶化カーボンブラック及び非結晶化カーボンブラックの合計含有量がゴム成分１００質量部に対して、５０〜１５０質量部である請求項１〜６のいずれかに記載の二輪車用タイヤのトレッド用ゴム組成物。
【請求項８】
請求項１〜７のいずれかに記載のゴム組成物を用いた二輪車用タイヤ。
【請求項９】
モトクロス用タイヤである請求項８記載の二輪車用タイヤ。
【発明の詳細な説明】
【技術分野】
【０００１】
本発明は、二輪車用タイヤのトレッド用ゴム組成物、及びそれを用いた二輪車用タイヤに関する。
【背景技術】
【０００２】
二輪車用タイヤ（特に、モトクロス用タイヤ）のトレッド用ゴム組成物には、グリップ性能、耐摩耗性、耐ブロック欠け性能、耐溝底割れ性能のバランス向上が、強く要求されており、これらの性能を確保するため、従来から様々な工夫がなされている（例えば、特許文献１）。
【０００３】
その中でも、フィラーによる性能改善は広く行われており、特に、グリップ性能の向上を目的として、カーボンブラックが好んで使用されている。そして、カーボンブラックの配合により、より良好なグリップ性能を発現させるために、一般的には、微粒子のカーボンブラックが使用されている。しかし、微粒子のカーボンブラックは、高いヒステリシスロスを発生させることができ、良好なグリップ性能が得られるものの、耐摩耗性の低下が生じるというデメリットがあった。
【０００４】
そして、このデメリットを補うために、カーボンブラックのストラクチャーを大きくし、高いモジュラスを確保することによる改善が行なわれてきた。すなわち、微粒子かつ高ストラクチャーのカーボンブラックを使用することで、グリップ性能と耐摩耗性のバランスを向上させる取り組みがなされてきた。
【０００５】
しかし、微粒子かつ高ストラクチャーのカーボンブラックを配合すると、著しくゴムが硬くなる傾向がある。そのため、微粒子かつ高ストラクチャーのカーボンブラックを使用する際には、走行に最適なゴムの硬さに調整する為に、可塑剤を増量する必要があり、耐摩耗性が低下する傾向があった。また、微粒子かつ高ストラクチャーのカーボンブラックを使用すると、耐ブロック欠け性能は向上するものの、耐溝底割れ性能が低下する傾向にあった。
【０００６】
このように、グリップ性能、耐摩耗性、耐ブロック欠け性能、耐溝底割れ性能を両立することは困難であった。
【先行技術文献】
【特許文献】
【０００７】
【特許文献１】特開２０１１−１６８７０９号公報
【発明の概要】
【発明が解決しようとする課題】
【０００８】
本発明は、前記課題を解決し、良好な耐溝底割れ性能を維持しつつ、グリップ性能、耐摩耗性、耐ブロック欠け性能を改善できる二輪車用タイヤのトレッド用ゴム組成物、及びこれを用いた二輪車用タイヤを提供することを目的とする。
【課題を解決するための手段】
【０００９】
本発明は、ゴム成分１００質量部に対して、結晶化された結晶化カーボンブラックを１〜５０質量部含む二輪車用タイヤのトレッド用ゴム組成物に関する。
【００１０】
結晶化カーボンブラック及び非結晶化カーボンブラックの合計含有量と、可塑剤成分の含有量が以下の式を満たすことが好ましい。
１．２＜結晶化カーボンブラック及び非結晶化カーボンブラックの合計含有量／可塑剤成分の含有量＜５．０
【００１１】
上記二輪車用タイヤのトレッド用ゴム組成物は、液状ジエン系重合体を含むことが好ましい。
【００１２】
上記二輪車用タイヤのトレッド用ゴム組成物は、チウラム系加硫促進剤を含むことが好ましい。
【００１３】
上記結晶化カーボンブラックは、窒素吸着比表面積（ＮＳＡ）が８０〜１２０ｍ２／ｇ、オイル吸収量（ＯＡＮ）が５０〜１１５ｃｍ３／１００ｇであることが好ましい。
【００１４】
上記結晶化カーボンブラックは、ｐＨが６．０〜１２．０であることが好ましい。
【００１５】
上記結晶化カーボンブラック及び非結晶化カーボンブラックの合計含有量がゴム成分１００質量部に対して、５０〜１５０質量部であることが好ましい。
【００１６】
本発明はまた、上記ゴム組成物を用いた二輪車用タイヤに関する。
【００１７】
上記二輪車用タイヤは、モトクロス用タイヤであることが好ましい。
【発明の効果】
【００１８】
本発明によれば、ゴム成分１００質量部に対して、結晶化された結晶化カーボンブラックを１〜５０質量部含む二輪車用タイヤのトレッド用ゴム組成物であるので、該ゴム組成物をトレッドに使用することにより、良好な耐溝底割れ性能を維持しつつ、グリップ性能、耐摩耗性、耐ブロック欠け性能が改善された二輪車用タイヤを提供できる。
【発明を実施するための形態】
【００１９】
本発明の二輪車用タイヤのトレッド用ゴム組成物（本発明のゴム組成物ともいう）は、ゴム成分１００質量部に対して、結晶化された結晶化カーボンブラックを１〜５０質量部含む。
【００２０】
本発明のゴム組成物は、結晶化カーボンブラックを特定量含む。結晶化カーボンブラックは、黒鉛化処理により、表面が高度に結晶化（グラファイト化）されており、ストラクチャーが発達している。そのため、特定量の（少量の）結晶化カーボンブラックを配合することにより、ゴム組成物のゴム硬度を著しく高くすることなく、ヒステリシスロスを増大でき、グリップ性能を好適に向上できる。そして、ゴム硬度を著しく高くすることがないため、可塑剤を増量する必要がなく、良好な耐摩耗性が得られる。更に、特定量の（少量の）結晶化カーボンブラックを配合することにより、ゴムの伸びが生じてクラックの発生を抑制でき、耐ブロック欠け性能も向上できると共に、良好な耐溝底割れ性能も維持できる。
【００２１】
本発明で使用できるゴム成分としては、例えば、天然ゴム（ＮＲ）、イソプレンゴム（ＩＲ）、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）、ブチルゴム（ＩＩＲ）等のジエン系ゴムが挙げられる。ゴム成分は、単独で用いてもよく、２種以上を併用してもよい。なかでも、グリップ性能及び耐摩耗性がバランスよく得られるという理由からＮＲ、ＢＲ、ＳＢＲが好ましく、ＳＢＲ、又は、ＳＢＲとＮＲの併用がより好ましい。
【００２２】
ＳＢＲとしては、特に限定されず、例えば、乳化重合スチレンブタジエンゴム（Ｅ−ＳＢＲ）、溶液重合スチレンブタジエンゴム（Ｓ−ＳＢＲ）等を使用できる。
【００２３】
ＳＢＲのスチレン含有量は、好ましくは２０質量％以上、より好ましくは２５質量％以上、更に好ましくは３０質量％以上である。２０質量％未満であると、充分なグリップ性能が得られない傾向がある。また、上記スチレン含有量は、好ましくは６０質量％以下、より好ましくは５０質量％以下、更に好ましくは４０質量％以下である。６０質量％を超えると、耐摩耗性が低下するだけでなく、温度依存性が増大し、温度変化に対する性能変化が大きくなってしまう傾向がある。なお、本発明において、ＳＢＲのスチレン含有量は、Ｈ１−ＮＭＲ測定により算出される。
【００２４】
ゴム成分１００質量％中のＳＢＲの含有量は、好ましくは１０質量％以上、より好ましくは１５質量％以上、更に好ましくは６０質量％以上、特に好ましくは８０質量％以上である。１０質量％未満であると、充分なグリップ性能、耐摩耗性、耐ブロック欠け性能が得られない傾向がある。また、上記ＳＢＲの含有量の上限は特に限定されず、１００質量％でもよいが、好ましくは８０質量％以下、より好ましくは６０質量％以下、更に好ましくは４０質量％以下である。８０質量％を超えると、耐溝底割れ性能が低下するおそれがある。
【００２５】
ＮＲとしては特に限定されず、例えば、ＳＩＲ２０、ＲＳＳ♯３、ＴＳＲ２０等、タイヤ工業において一般的なものを使用できる。
【００２６】
ＮＲを使用する場合、ゴム成分１００質量％中のＮＲの含有量は、好ましくは４０質量％以上、より好ましくは６０質量％以上である。４０質量％未満であると、耐溝底割れ性能が低下するおそれがある。該ＮＲの含有量は、好ましくは９０質量％以下、より好ましくは８５質量％以下である。９０質量％を超えると、充分なグリップ性能、耐摩耗性、耐ブロック欠け性能が得られない傾向がある。
【００２７】
本発明のゴム組成物は、結晶化された結晶化カーボンブラック（黒鉛化カーボンブラック）を含む。
【００２８】
結晶化カーボンブラックの窒素吸着比表面積（ＮＳＡ）は、好ましくは８０ｍ２／ｇ以上、より好ましくは９０ｍ２／ｇ以上である。８０ｍ２／ｇ未満では、充分なグリップ性能、耐摩耗性が得られないおそれがある。また、該ＮＳＡは、好ましくは１２０ｍ２／ｇ以下、より好ましくは１１０ｍ２／ｇ以下である。１２０ｍ２／ｇを超えると、ゴムの硬度が上昇し、可塑剤量を増量する必要が生じ、耐摩耗性が悪化する傾向がある。
なお、本明細書において、カーボンブラック（結晶化カーボンブラック、後述の非結晶化カーボンブラック）のＮＳＡは、ＡＳＴＭ  Ｄ６５５６の測定方法によって求められる。
【００２９】
結晶化カーボンブラックのオイル吸収量（ＤＢＰ吸油量（ＯＡＮ））は、好ましくは５０ｃｍ３／１００ｇ以上、より好ましくは６０ｃｍ３／１００ｇ以上、更に好ましくは７０ｃｍ３／１００ｇ以上である。５０ｃｍ３／１００ｇ未満であると、耐摩耗性が低下する傾向がある。該ＤＢＰ吸油量は、好ましくは１１５ｃｍ３／１００ｇ以下、より好ましくは１１０ｃｍ３／１００ｇ以下、更に好ましくは１０５ｃｍ３／１００ｇ以下である。１１５ｃｍ３／１００ｇを超えると、ゴムの硬度が上昇し、可塑剤量を増量する必要が生じ、耐摩耗性が悪化する傾向がある。
なお、本明細書において、カーボンブラック（結晶化カーボンブラック、後述の非結晶化カーボンブラック）のオイル吸収量（ＤＢＰ吸油量（ＯＡＮ））は、ＡＳＴＭ  Ｄ２４１４の測定方法によって求められる。
【００３０】
結晶化カーボンブラックのｐＨは、好ましくは６．０以上、より好ましくは７．０以上、更に好ましくは９．０以上である。６．０未満であると、充分なグリップ性能が得られないおそれがある。
結晶化カーボンブラックのｐＨは、好ましくは１２．０以下、より好ましくは１１．０以下である。１２．０を超えると、ゴムの加硫反応に悪影響を与える可能性がある。
結晶化カーボンブラックのｐＨは、ＪＩＳ  Ｋ６２２１（１９８２）に記載の方法で測定される値である。
【００３１】
結晶化カーボンブラックの製造方法（カーボンブラックの黒鉛化処理方法）としては特に限定されず、たとえば還元雰囲気下あるいは酸素非存在下において、８００〜３０００℃条件で０．５〜２４時間熱処理することで容易に得ることができる。
【００３２】
結晶化カーボンブラックの含有量は、ゴム成分１００質量部に対して、１質量部以上、好ましくは３質量部以上、より好ましくは１０質量部以上、更に好ましくは１５質量部以上、特に好ましくは２０質量部以上である。１質量部未満では、良好な耐溝底割れ性能を維持しつつ、充分なグリップ性能、耐摩耗性、耐ブロック欠け性能が得られない傾向がある。また、結晶化カーボンブラックの含有量は、ゴム成分１００質量部に対して、５０質量部以下、好ましくは４０質量部以下である。５０質量部を超えると、破壊特性（耐溝底割れ性能、耐ブロック欠け性能）が低下する傾向にある。
【００３３】
本発明では、結晶化カーボンブラックと共に、結晶化されていない（黒鉛化処理されていない）カーボンブラック（非結晶化カーボンブラック）を配合することが好ましい。結晶化カーボンブラックと共に、非結晶化カーボンブラックを配合することにより、非結晶化カーボンブラックの配合により、ゴム硬度が著しく高くなることを防止でき、良好な耐溝底割れ性能を維持しつつ、グリップ性能、耐摩耗性、耐ブロック欠け性能を向上できる。
【００３４】
非結晶化カーボンブラックとしては、特に限定されることはなく、例えば広く世間で使用されている、オイルファーネス法により製造されたカーボンブラック（ＧＰＦ、ＦＥＦ、ＨＡＦ、ＩＳＡＦ、ＳＡＦなど）を使用できる。なお、非結晶化カーボンブラックは単独で用いてもよく、２種以上を組み合わせて用いてもよい。
【００３５】
非結晶化カーボンブラックの窒素吸着比表面積（ＮＳＡ）は、好ましくは１００ｍ２／ｇ以上、より好ましくは１０５ｍ２／ｇ以上、更に好ましくは１１０ｍ２／ｇ以上である。１００ｍ２／ｇ未満では、充分なグリップ性能、耐摩耗性が得られないおそれがある。また、該ＮＳＡは、好ましくは６００ｍ２／ｇ以下、より好ましくは２００ｍ２／ｇ以下、更に好ましくは１６０ｍ２／ｇ以下である。６００ｍ２／ｇを超えると、耐溝底割れ性能、耐ブロック欠け性能、耐摩耗性が悪化する傾向がある。
【００３６】
非結晶化カーボンブラックのオイル吸収量（ＤＢＰ吸油量（ＯＡＮ））は、好ましくは５０ｃｍ３／１００ｇ以上、より好ましくは６０ｃｍ３／１００ｇ以上、更に好ましくは７０ｃｍ３／１００ｇ以上である。５０ｃｍ３／１００ｇ未満であると、耐摩耗性が低下する傾向がある。該ＤＢＰ吸油量は、好ましくは１６０ｃｍ３／１００ｇ以下、より好ましくは１４０ｃｍ３／１００ｇ以下、更に好ましくは１２５ｃｍ３／１００ｇ以下である。１６０ｃｍ３／１００ｇを超えると、耐溝底割れ性能、耐ブロック欠け性能、耐摩耗性が悪化する傾向がある。
【００３７】
非結晶化カーボンブラックのヨウ素吸着量（ＩＡ）は、好ましくは１１０ｍｇ／ｇ以上、より好ましくは１３０ｍｇ／ｇ以上である。ヨウ素吸着量が１１０ｍｇ／ｇ未満では、グリップ性能が低下するおそれがある。該ヨウ素吸着量は、好ましくは５００ｍｇ／ｇ以下、より好ましくは４００ｍｇ／ｇ以下、更に好ましくは３００ｍｇ／ｇ以下、特に好ましくは２００ｍｇ／ｇ以下、最も好ましくは１５０ｍｇ／ｇ以下である。ヨウ素吸着量が５００ｍｇ／ｇを超えると、良好な分散が得られにくく、耐摩耗性が低下する傾向がある。
なお、非結晶化カーボンブラックのヨウ素吸着量（ＩＡ）は、ＪＩＳ  Ｋ６２１７のＡ法によって求められる。
【００３８】
非結晶化カーボンブラックの含有量は、ゴム成分１００質量部に対して、好ましくは３０質量部以上、より好ましくは４０質量部以上、更に好ましくは５０質量部以上である。３０質量部未満では、充分な耐摩耗性、グリップ性能、耐ブロック欠け性能が得られない傾向がある。また、非結晶化カーボンブラックの含有量は、ゴム成分１００質量部に対して、好ましくは１２０質量部以下、より好ましくは１００質量部以下、更に好ましくは８０質量部以下である。１２０質量部を超えると、非結晶化カーボンブラックの分散性が悪化し、耐溝底割れ性能、耐ブロック欠け性能、耐摩耗性が悪化する傾向がある。
【００３９】
結晶化カーボンブラック及び非結晶化カーボンブラックの合計含有量は、ゴム成分１００質量部に対して、好ましくは５０質量部以上、より好ましくは７０質量部以上、更に好ましくは８０質量部以上である。５０質量部未満では、良好な耐溝底割れ性能を維持しつつ、充分なグリップ性能、耐摩耗性、耐ブロック欠け性能が得られない傾向がある。また、該合計含有量は、ゴム成分１００質量部に対して、好ましくは１５０質量部以下、より好ましくは１３０質量部以下、更に好ましくは１１０質量部以下である。１５０質量部を超えると、カーボンブラックの分散性が悪化し、耐溝底割れ性能、耐ブロック欠け性能、耐摩耗性が悪化する傾向がある。
【００４０】
本発明のゴム組成物には、適度な量の可塑剤成分を配合することが好ましい。可塑剤成分としては、軟化剤や樹脂が挙げられる。本発明の効果が好適に得られるという理由から、可塑剤成分の配合量は、ゴム成分１００質量部に対して、好ましくは２０〜７０質量部、より好ましくは３０〜６０質量部である。
【００４１】
本発明で使用できる軟化剤としては、特に限定するものではないが、例えば、オイルであればアロマチックオイル、プロセスオイル、パラフィンオイル等の鉱物油が挙げられる。また、軟化剤としては、グリップ性能、耐摩耗性、耐ブロック欠け性能のバランスに優れるという点から、液状ジエン系重合体を軟化剤として使用することがより好ましい。これら軟化剤は、単独で用いてもよく、２種以上を併用してもよい。軟化剤の配合量は、ゴム成分１００質量部に対して、好ましくは２０〜７０質量部、より好ましくは３０〜６０質量部である。なお、本明細書において、軟化剤の含有量には、油展ゴムに含まれるオイル量も含まれる。
【００４２】
液状ジエン系重合体は、液体状態のジエン系重合体であれば特に限定されず、例えば、液状のスチレンブタジエン共重合体（ゴム）、ブタジエン重合体（ゴム）、イソプレン重合体（ゴム）、アクリロニトリルブタジエン共重合体（ゴム）等が挙げられる。なかでも、グリップ性能、耐摩耗性、耐ブロック欠け性能がバランスよく得られるという理由から、液状スチレンブタジエン共重合体（液状ＳＢＲ）が好ましい。
【００４３】
液状ジエン系重合体の重量平均分子量（Ｍｗ）は好ましくは２０００以上、より好ましくは３０００以上である。Ｍｗが２０００未満では、耐摩耗性が低下する傾向がある。また、液状ジエン系重合体のＭｗは好ましくは５００００以下、より好ましくは４００００以下、更に好ましくは１５０００以下である。Ｍｗが５００００を超えると、ゴム成分との分子量の差が小さくなり、可塑剤としての効果が発揮されにくい傾向がある。
なお、本明細書において、重量平均分子量（Ｍｗ）は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に標準ポリスチレン換算により求めた値である。
【００４４】
液状ジエン系重合体の含有量は、ゴム成分１００質量部に対して、好ましくは３質量部以上、より好ましくは１０質量部以上である。３質量部未満では、充分なグリップ性能、耐摩耗性、耐ブロック欠け性能が得られない傾向がある。また、液状ジエン系重合体の含有量は、ゴム成分１００質量部に対して、好ましくは３０質量部以下、より好ましくは２５質量部以下である。３０質量部を超えると、耐摩耗性、耐ブロック欠け性能が悪化するおそれがある。
【００４５】
本発明では、本発明の効果が好適に得られるという理由から、オイルの含有量は、ゴム成分１００質量部に対して、好ましくは６０質量部以下、より好ましくは５０質量部以下である。同様に、該含有量は、好ましくは５質量部以上、より好ましくは１０質量部以上、更に好ましくは２０質量部以上、特に好ましくは３０質量部以上である。なお、本明細書において、オイルの含有量には、油展ゴムに含まれるオイル量も含まれる。
【００４６】
本発明では、上記樹脂として、本発明の効果が好適に得られるという理由から、芳香族系石油樹脂を配合することが好ましい。芳香族系石油樹脂としては、フェノール系樹脂、クマロンインデン樹脂、スチレン樹脂、ロジン樹脂、ＤＣＰＤ樹脂などがあげられる。なかでも、本発明の効果がより好適に得られるという理由から、クマロンインデン樹脂が好ましい。
【００４７】
クマロンインデン樹脂は、樹脂の骨格（主鎖）を構成するモノマー成分として、クマロン及びインデンを含む樹脂であり、クマロン、インデン以外に骨格に含まれるモノマー成分としては、スチレン、α−メチルスチレン、メチルインデン、ビニルトルエンなどが挙げられる。
【００４８】
芳香族系石油樹脂の軟化点は、好ましくは７０℃以上、より好ましくは８０℃以上である。７０℃未満であると、充分な耐摩耗性が得られないおそれがある。また、該軟化点は、好ましくは１７０℃以下、より好ましくは１４０℃以下、更に好ましくは１１０℃以下である。１７０℃を超えると、グリップ性能が悪化する傾向がある。
なお、芳香族系石油樹脂の軟化点は、ＪＩＳ  Ｋ  ６２２０−１：２００１に規定される軟化点を環球式軟化点測定装置で測定し、球が降下した温度である。
【００４９】
芳香族系石油樹脂の含有量は、ゴム成分１００質量部に対して、好ましくは２質量部以上、より好ましくは５質量部以上である。２質量部未満では、グリップ性能の改善効果が充分に得られないおそれがある。また、該含有量は、好ましくは２５質量部以下、より好ましくは１５質量部以下、更に好ましくは１０質量部以下である。２５質量部を超えると、充分なグリップ性能が得られないおそれがある。また、温度依存性が増大し、温度変化に対する性能変化が大きくなる傾向がある。
【００５０】
本発明では、結晶化カーボンブラック及び非結晶化カーボンブラックの合計含有量と、可塑剤成分の含有量（好ましくは軟化剤及び樹脂の合計含有量、より好ましくは液状ジエン系重合体、オイル、及び樹脂の合計含有量）が以下の式を満たすことが好ましい。下限は、１．５がより好ましく、１．８が更に好ましい。一方、上限は、４．０がより好ましく、３．５が更に好ましく、３．０が特に好ましく、２．６が最も好ましい。１．２以下では、充分なグリップ性能、耐摩耗性、耐ブロック欠け性能（特に、耐摩耗性、耐ブロック欠け性能）が得られない可能性があり、５．０以上では、充分なグリップ性能、耐溝底割れ性能が発揮できない可能性がある。
１．２＜結晶化カーボンブラック及び非結晶化カーボンブラックの合計含有量／可塑剤成分の含有量＜５．０
【００５１】
本発明では、チウラム系加硫促進剤を配合することが好ましい。これにより、本発明の効果（特に、耐熱劣化の改善効果）がより好適に得られる。
【００５２】
チウラム系加硫促進剤としては、特に限定されず、例えば、テトラメチルチウラムジスルフィド、テトラエチルチウラムジスルフィド、テトラキス（２−エチルヘキシル）チウラムジスルフィド、テトラブチルチウラムジスルフィド、テトラメチルチウラムモノスルフィド、ジペンタメチレンチウラムテトラスルフィド、テトラベンジルチウラムジスルフィドなどが挙げられる。これらは、単独で用いてもよく、２種以上を併用してもよい。なかでも、本発明の効果がより好適に得られるという理由から、テトラキス（２−エチルヘキシル）チウラムジスルフィドが好ましい。
【００５３】
チウラム系加硫促進剤の含有量は、ゴム成分１００質量部に対して、好ましくは０．１質量部以上、より好ましくは１質量部以上である。０．１質量部未満では、チウラム系加硫促進剤を配合したことにより得られる効果が充分に得られないおそれがある。また、チウラム系加硫促進剤の含有量は、ゴム成分１００質量部に対して、好ましくは１０質量部以下、より好ましくは５質量部以下、更に好ましくは３質量部以下である。１０質量部を超えると、加硫速度が速くなりすぎるおそれがある。
【００５４】
本発明では、チウラム系加硫促進剤と共に他の加硫促進剤を配合してもよい。他の加硫促進剤としては、例えば、スルフェンアミド系、チアゾール系、チオウレア系、グアニジン系、ジチオカルバミン酸系、アルデヒド−アミン系若しくはアルデヒド−アンモニア系、イミダゾリン系、又はキサンテート系加硫促進剤等が挙げられる。これら加硫促進剤は、単独で用いてもよく、２種以上を併用してもよい。なかでも、チアゾール系加硫促進剤が好ましく、ジ−２−ベンゾチアゾリルジスルフィドがより好ましい。
【００５５】
他の加硫促進剤（好ましくはチアゾール系加硫促進剤）の含有量は、ゴム成分１００質量部に対して、０．５〜１０質量部が好ましく、１〜５質量部がより好ましい。
【００５６】
本発明のゴム組成物には、前記成分以外にも、ゴム組成物の製造に一般に使用される配合剤、例えば、シリカ、炭酸カルシウム、アルミナ、クレー、タルク等の補強用充填剤、酸化亜鉛、ステアリン酸、各種老化防止剤、粘着付与剤、ワックス、硫黄等の加硫剤などを適宜配合することができる。
【００５７】
本発明のゴム組成物は、一般的な方法で製造される。すなわち、バンバリーミキサーやニーダー、オープンロールなどで前記各成分を混練りし、その後加硫する方法等により製造できる。該ゴム組成物は、二輪車用タイヤのトレッドに使用される。
【００５８】
本発明の二輪車用タイヤは、上記ゴム組成物を用いて通常の方法で製造される。
すなわち、前記成分を配合したゴム組成物を、未加硫の段階でトレッドなどの各タイヤ部材の形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。また、ストリップを巻きつけて作製するＳＴＷ工法により二輪車用タイヤを製造してもよい。
【００５９】
本発明の二輪車用タイヤは、自動二輪車用タイヤとして用いられ、特に、モトクロス用タイヤとして好適に用いられる。
【実施例】
【００６０】
実施例に基づいて、本発明を具体的に説明するが、本発明はこれらのみに限定されるものではない。
【００６１】
以下、実施例及び比較例で使用した各種薬品について、まとめて説明する。
ＳＢＲ：日本ゼオン（株）製のＮｉｐｏｌ９５４８（Ｅ−ＳＢＲ、スチレン含有量：３５質量％、ゴム固形分１００質量部に対してオイル分３７．５質量部含有）
ＮＲ：ＲＳＳ＃３
カーボンブラック１：東海カーボン（株）製のシースト９ＳＡＦ（非結晶化カーボンブラック、ＮＳＡ：１４２ｍ２／ｇ、ＯＡＮ：１１６ｃｍ３／１００ｇ、ＩＡ：１３９ｍｇ／ｇ）
カーボンブラック２：東海カーボン（株）製のシースト６ＩＳＡＦ（非結晶化カーボンブラック、ＮＳＡ：１１４ｍ２／ｇ、ＯＡＮ：１１４ｃｍ３／１００ｇ、ＩＡ：１２１ｍｇ／ｇ）
結晶化カーボンブラック：三菱化学（株）製の＃４０００（ＮＳＡ：１００ｍ２／ｇ、ＯＡＮ：１０２ｃｍ３／１００ｇ、ｐＨ：１０．０）
液状ＳＢＲ：サートマー社製のＲＩＣＯＮ１００（Ｍｗ：５０００）
オイル：出光興産（株）製のダイアナプロセスＡＨ−２４
樹脂：日塗化学（株）製のエスクロンＧ９０（クマロンインデン樹脂、軟化点：９０℃）
酸化亜鉛：三井金属鉱業（株）製の酸化亜鉛
ステアリン酸：日油（株）製のステアリン酸「椿」
老化防止剤：住友化学（株）製のアンチゲン６Ｃ（Ｎ−（１，３−ジメチルブチル）−Ｎ’−フェニル−ｐ−フェニレンジアミン）
ワックス：大内新興化学工業（株）製のサンノックＮ
硫黄：軽井沢硫黄（株）製の粉末硫黄
加硫促進剤１：大内新興化学工業（株）製のノクセラーＤＭ（ジ−２−ベンゾチアゾリルジスルフィド）
加硫促進剤２：大内新興化学工業（株）製のノクセラーＴＯＴ−Ｎ（テトラキス（２-エチルヘキシル）チウラムジスルフィド）
【００６２】
実施例及び比較例
表１に示す配合処方にしたがい、１．７Ｌのバンバリーミキサーを用いて、硫黄および加硫促進剤以外のものを１５０℃で５分間混練りした。次に、オープンロールを用いて、得られた混練り物に硫黄および加硫促進剤を添加して８０℃で５分間練り込み、未加硫ゴム組成物を得た。得られた未加硫ゴム組成物を１５０℃の条件下で３０分間プレス加硫し、加硫ゴム組成物を得た。
また、得られた未加硫ゴム組成物をトレッドの形状に成形し、タイヤ成型機上で他のタイヤ部材とともに貼り合わせ、１５０℃の条件下で３０分間プレス加硫し、試験用タイヤ（モトクロス用タイヤ）（タイヤサイズ：１２０／８０−１９）を得た。
【００６３】
得られた加硫ゴム組成物、試験用タイヤを使用して、下記の評価を行った。それぞれの試験結果を表１に示す。なお、表１に示すＣＢ量は、結晶化カーボンブラック及び非結晶化カーボンブラックの合計含有量（カーボンブラック１、カーボンブラック２、及び結晶化カーボンブラックの合計含有量）を意味する。また、表１に示す可塑剤量は、可塑剤成分の含有量（液状ＳＢＲ、オイル（油展ゴムに含まれるオイルも含む）、及び樹脂の合計含有量）を意味する。
【００６４】
（グリップ性能）
上記試験用タイヤを排気量２５０ｃｃの国産モトクロス車の全輪に装着し、モトクロス路面のテストコース（１周約１分）にて１５周の実車走行を行なった。その際における、グリップ性能としてコントロールの安定性をテストライダーが評価し、比較例１を１００として指数表示をした。数値が大きいほどグリップ性能に優れることを示す。
【００６５】
（耐摩耗性）
グリップ性能の評価と同じタイヤ、コース、車両、ライダーによる実車評価で、その際におけるタイヤトレッドゴムの残溝量を計測し（新品時２０ｍｍ）、耐摩耗性として評価した。残溝量が多いほど、耐摩耗性に優れる。比較例１の残溝量を１００として指数表示した。数値が大きいほど、耐摩耗性に優れることを示す。
【００６６】
（耐ブロック欠け性能）
グリップ性能の評価と同じタイヤ、コース、車両、ライダーによる実車評価で、その際におけるタイヤトレッドゴムのセンターブロック部分のブロック欠け状態を観察し、評点を付けた。比較例１の評点を１００として指数表示した。数値が大きいほど、耐ブロック欠け性能に優れることを示す。
【００６７】
（耐溝底割れ性能）
グリップ性能の評価と同じタイヤ、コース、車両、ライダーによる実車評価で、その際におけるタイヤトレッドゴムのショルダーブロック部分の溝底割れ状態を観察し、評点を付けた。比較例１の評点を１００として指数表示した。数値が大きいほど、耐溝底割れ性能に優れることを示す。
【００６８】
【表１】
2014024890.tif 000002
【００６９】
特定量の結晶化カーボンブラックを含む実施例では、良好な耐溝底割れ性能を維持しつつ、グリップ性能、耐摩耗性、耐ブロック欠け性能を改善できた。